(57)【要約】【課題】導電性セラミックス焼結体の導電性を確保しつつ窓ガラスの見栄えを向上することができる導電性セラミックス焼結体付き窓ガラス及びその製造方法を提供する。  【解決手段】導電性ペースト２０をガラス板２の車内側表面上に所定のパターンでスクリーン印刷する。顔料ペースト３０を導電性ペースト２０がスクリーン印刷されたガラス板２上において少なくとも導電性ペースト２０上にスクリーン印刷する。ガラス板２を５８０〜７００℃で１〜２０分間加熱処理して導電性ペースト２０及び顔料ペースト３０を焼成することにより、アンテナ線３がガラス板２の車内側表面に形成される。焼成されたガラス板２を十分に冷却し、ガラス板２上に付着した余剰分の顔料３１ｂを織布を用いて拭き取る。【選択図】図５
2008044800.tif 000002
【特許請求の範囲】
【請求項１】
ガラス板と、前記ガラス板の少なくとも一方の主表面に形成された銀及びガラス成分を含む導電性セラミックス焼結体とを備える導電性セラミックス焼結体付き窓ガラスにおいて、前記導電性セラミックス焼結体は、給電点以外の表面に顔料を含有することを特徴とする導電性セラミックス焼結体付き窓ガラス。
【請求項２】
前記導電性セラミックス焼結体は、表面におけるガラス成分に顔料が固着されていることを特徴とする請求項１記載の導電性セラミックス焼結体付き窓ガラス。
【請求項３】
前記導電性セラミックス焼結体は、表面に顔料及びガラス成分を含む表面層を有することを特徴とする請求項１記載の導電性セラミックス焼結体付き窓ガラス。
【請求項４】
前記顔料は、酸化銅及び酸化クロムの少なくとも一方を含むことを特徴とする請求項１乃至３のいずれか１項に記載の導電性セラミックス焼結体付き窓ガラス。
【請求項５】
前記導電性セラミックス焼結体が形成された側から見た前記導電性セラミックス焼結体が形成された部分は、Ｌ*ａ*ｂ*表色系におけるＣＩＥ１９７６明度指数Ｌ*値が５０以下であることを特徴とする請求項１乃至４のいずれか１項に記載の導電性セラミックス焼結体付き窓ガラス。
【請求項６】
前記導電性セラミックス焼結体が形成された側から見た前記導電性セラミックス焼結体が形成された部分は、Ｌ*ａ*ｂ*表色系における色座標ａ*値が−１２〜１２であり、色座標ｂ*値が−１２〜１２であることを特徴とする請求項１乃至５のいずれか１項に記載の導電性セラミックス焼結体付き窓ガラス。
【請求項７】
前記導電性セラミックス焼結体は、比抵抗値が２〜１０μΩｃｍであることを特徴とする請求項１乃至６のいずれか１項に記載の導電性セラミックス焼結体付き窓ガラス。
【請求項８】
ガラス板の少なくとも一方の主表面に銀及びガラス成分を含む導電性ペーストを印刷する第１の印刷ステップと、
前記導電性ペーストが印刷された主表面において少なくとも給電点となる部分以外の前記導電性ペースト上に顔料を含む顔料ペーストを印刷する第２の印刷ステップと、
前記印刷された導電性ペースト及び顔料ペーストを焼成して導電性セラミックス焼結体を形成すると共に前記形成された導電性セラミックス焼結体の給電点以外の表面におけるガラス成分に前記顔料を固着させる焼成ステップと、
前記ガラス成分に固着しなかった顔料を除去する除去ステップとを備えることを特徴とする導電性セラミックス焼結体付き窓ガラスの製造方法。
【請求項９】
前記焼成ステップにおいて、前記印刷された導電性ペースト及び顔料ペーストを５８０〜７００℃で１〜２０分間加熱処理することを特徴とする請求項８記載の導電性セラミックス焼結体付き窓ガラスの製造方法。
【請求項１０】
前記顔料ペーストは、樹脂及び有機溶媒を含有することを特徴とする請求項８又は９記載の導電性セラミックス焼結体付き窓ガラスの製造方法。
【請求項１１】
前記第２の印刷ステップにおいて、前記顔料ペーストを給電点となる部分以外の前記導電性ペーストと同一のパターンで印刷することを特徴とする請求項８乃至１０のいずれか１項に記載の導電性セラミックス焼結体付き窓ガラスの製造方法。
【請求項１２】
前記第２の印刷ステップにおいて、前記顔料ペーストを前記導電性ペーストが印刷された主表面の全体に印刷することを特徴とする請求項８乃至１０のいずれか１項に記載の導電性セラミックス焼結体付き窓ガラスの製造方法。
【請求項１３】
ガラス板の少なくとも一方の主表面に銀及びガラス成分を含む導電性ペーストを印刷する第１の印刷ステップと、
前記導電性ペーストが印刷された主表面において給電点となる部分以外の前記導電性ペースト上に顔料及びガラス成分を含む着色セラミックペーストを印刷する第２の印刷ステップと、
前記印刷された導電性ペースト及び着色セラミックペーストを焼成して導電性セラミックス焼結体を形成する焼成ステップとを備えることを特徴とする導電性セラミックス焼結体付き窓ガラスの製造方法。
【発明の詳細な説明】
【技術分野】
【０００１】
本発明は、導電性セラミックス焼結体付き窓ガラス及びその製造方法に関する。  
【背景技術】
【０００２】
従来より、車両等に用いられる窓ガラスにおいて、少なくとも一方の主表面（以下、「プリント面」という。）上にアンテナ線やデフォッガ等の導電性セラミックス焼結体が形成された窓ガラスが知られている。この導電性セラミックス焼結体は、銀及びガラスバインダを含む導電性ペーストを窓ガラスのプリント面上に所定のパターンでスクリーン印刷し、この窓ガラスを加熱処理して導電性ペーストを焼成することにより、窓ガラスのプリント面上に形成される。
【０００３】
上記導電性セラミックス焼結体は、プリント面側からは白色に見え、プリント面の裏側からは茶褐色に見える。車両には濃色の窓ガラスが使用されることが多いので、特にプリント面側から見たときに、導電性セラミックス焼結体が白く目立ち、目障りに感じる場合がある。
【０００４】
そこで、導電性ペースト中に顔料又は発色剤を添加することにより、プリント面側（車内側）から見た導電性セラミックス焼結体が形成された部分における色の明度指数Ｌ*値を５０〜７０とした車両用窓ガラスが提案されている（例えば、特許文献１参照）。
【０００５】
また、後部窓ガラスの一部にハイマウントストップランプや方向指示器などの情報を投影するための透過型ホログラムシートを設ける場合に、導電性セラミックス焼結体のプリント線条により反射されるホログラム表示装置の再生用光源からの光を運転者などが不快に感じることがある。そこで、透過型ホログラムシートと重なる部分に存在するプリント線条上に黒色反射防止膜を形成した車両用窓ガラスが提案されている（例えば、特許文献２参照）。黒色反射防止膜部分の反射率は５％以下であり、プリント線条部分の反射率は５０％以上である。
【特許文献１】特開２００１−２０６０５６号公報
【特許文献２】実公平８−８９１０号公報
【発明の開示】
【発明が解決しようとする課題】
【０００６】
しかしながら、上記特許文献１記載の車両用窓ガラスは、プリント面側から見た導電性セラミックス焼結体が形成された部分における色の明度指数Ｌ*値を５０〜７０としているが、これは十分に低い明度とは言えず、プリント面側から見た場合に導電性セラミックス焼結体が白く目立つ。
【０００７】
また、上記特許文献１記載の車両用窓ガラスは、導電性ペースト中に顔料又は発色剤を添加して分散させているので、導電性ペースト中の銀の含有率が低下し、導電性セラミックス焼結体の抵抗値が上昇する。
【０００８】
また、上記特許文献２記載のプリント線条上に部分的に黒色反射防止膜を形成した車両用窓ガラスは、黒色反射防止膜が形成された部分と形成されていない部分との間に４５％以上の反射率の差があるので、ホログラム表示装置を用いない場合に搭乗者に違和感を与えることが考えられる。
【０００９】
本発明は、導電性セラミックス焼結体の導電性を確保しつつ窓ガラスの見栄えを向上することができる導電性セラミックス焼結体付き窓ガラス及びその製造方法を提供することを目的とする。
【課題を解決するための手段】
【００１０】
上述の目的を達成するために、請求項１記載の導電性セラミックス焼結体付き窓ガラスは、ガラス板と、前記ガラス板の少なくとも一方の主表面に形成された銀及びガラス成分を含む導電性セラミックス焼結体とを備える導電性セラミックス焼結体付き窓ガラスにおいて、前記導電性セラミックス焼結体は、給電点以外の表面に顔料を含有することを特徴とする。
【００１１】
請求項２記載の導電性セラミックス焼結体付き窓ガラスは、請求項１記載の導電性セラミックス焼結体付き窓ガラスにおいて、前記導電性セラミックス焼結体は、表面におけるガラス成分に顔料が固着されていることを特徴とする。
【００１２】
請求項３記載の導電性セラミックス焼結体付き窓ガラスは、請求項１記載の導電性セラミックス焼結体付き窓ガラスにおいて、前記導電性セラミックス焼結体は、表面に顔料及びガラス成分を含む表面層を有することを特徴とする。
【００１３】
請求項４記載の導電性セラミックス焼結体付き窓ガラスは、請求項１乃至３のいずれか１項に記載の導電性セラミックス焼結体付き窓ガラスにおいて、前記顔料は、酸化銅及び酸化クロムの少なくとも一方を含むことを特徴とする。
【００１４】
請求項５記載の導電性セラミックス焼結体付き窓ガラスは、請求項１乃至４のいずれか１項に記載の導電性セラミックス焼結体付き窓ガラスにおいて、前記導電性セラミックス焼結体が形成された側から見た前記導電性セラミックス焼結体が形成された部分は、Ｌ*ａ*ｂ*表色系におけるＣＩＥ１９７６明度指数Ｌ*値が５０以下であることを特徴とする。
【００１５】
請求項６記載の導電性セラミックス焼結体付き窓ガラスは、請求項１乃至５のいずれか１項に記載の導電性セラミックス焼結体付き窓ガラスにおいて、前記導電性セラミックス焼結体が形成された側から見た前記導電性セラミックス焼結体が形成された部分は、Ｌ*ａ*ｂ*表色系における色座標ａ*値が−１２〜１２であり、色座標ｂ*値が−１２〜１２であることを特徴とする。
【００１６】
請求項７記載の導電性セラミックス焼結体付き窓ガラスは、請求項１乃至６のいずれか１項に記載の導電性セラミックス焼結体付き窓ガラスにおいて、前記導電性セラミックス焼結体は、比抵抗値が２〜１０μΩｃｍであることを特徴とする。
【００１７】
請求項８記載の導電性セラミックス焼結体付き窓ガラスの製造方法は、ガラス板の少なくとも一方の主表面に銀及びガラス成分を含む導電性ペーストを印刷する第１の印刷ステップと、前記導電性ペーストが印刷された主表面において少なくとも給電点となる部分以外の前記導電性ペースト上に顔料を含む顔料ペーストを印刷する第２の印刷ステップと、前記印刷された導電性ペースト及び顔料ペーストを焼成して導電性セラミックス焼結体を形成すると共に前記形成された導電性セラミックス焼結体の給電点以外の表面におけるガラス成分に前記顔料を固着させる焼成ステップと、前記ガラス成分に固着しなかった顔料を除去する除去ステップとを備えることを特徴とする。
【００１８】
請求項９記載の導電性セラミックス焼結体付き窓ガラスの製造方法は、請求項８記載の導電性セラミックス焼結体付き窓ガラスの製造方法において、前記焼成ステップにおいて、前記印刷された導電性ペースト及び顔料ペーストを５８０〜７００℃で１〜２０分間加熱処理することを特徴とする。
【００１９】
請求項１０記載の導電性セラミックス焼結体付き窓ガラスの製造方法は、請求項８又は９記載の導電性セラミックス焼結体付き窓ガラスの製造方法において、前記顔料ペーストは、樹脂及び有機溶媒を含有することを特徴とする。
【００２０】
請求項１１記載の導電性セラミックス焼結体付き窓ガラスの製造方法は、請求項８乃至１０のいずれか１項に記載の導電性セラミックス焼結体付き窓ガラスの製造方法において、前記第２の印刷ステップにおいて、前記顔料ペーストを給電点となる部分以外の前記導電性ペーストと同一のパターンで印刷することを特徴とする。
【００２１】
請求項１２記載の導電性セラミックス焼結体付き窓ガラスの製造方法は、請求項８乃至１０のいずれか１項に記載の導電性セラミックス焼結体付き窓ガラスの製造方法において、前記第２の印刷ステップにおいて、前記顔料ペーストを前記導電性ペーストが印刷された主表面の全体に印刷することを特徴とする。
【００２２】
請求項１３記載の導電性セラミックス焼結体付き窓ガラスの製造方法は、ガラス板の少なくとも一方の主表面に銀及びガラス成分を含む導電性ペーストを印刷する第１の印刷ステップと、前記導電性ペーストが印刷された主表面において給電点となる部分以外の前記導電性ペースト上に顔料及びガラス成分を含む着色セラミックペーストを印刷する第２の印刷ステップと、前記印刷された導電性ペースト及び着色セラミックペーストを焼成して導電性セラミックス焼結体を形成する焼成ステップとを備えることを特徴とする。
【発明の効果】
【００２３】
請求項１記載の導電性セラミックス焼結体付き窓ガラスによれば、導電性セラミックス焼結体は、給電点以外の表面に顔料を含有するので、導電性セラミックス焼結体の導電性を確保しつつ窓ガラスの見栄えを向上することができる。
【００２４】
請求項４記載の導電性セラミックス焼結体付き窓ガラスによれば、顔料は、酸化銅及び酸化クロムの少なくとも一方を含むので、導電性セラミックス焼結体を黒色化することができる。
【００２５】
請求項５記載の導電性セラミックス焼結体付き窓ガラスによれば、導電性セラミックス焼結体が形成された側から見た導電性セラミックス焼結体が形成された部分は、Ｌ*ａ*ｂ*表色系におけるＣＩＥ１９７６明度指数Ｌ*値が５０以下であるので、導電性セラミックス焼結体が形成された部分を黒色化して目立たなくすることができ、窓ガラスの見栄えを向上することができる。
【００２６】
請求項７記載の導電性セラミックス焼結体付き窓ガラスによれば、導電性セラミックス焼結体は、比抵抗値が２〜１０μΩｃｍであるので、導電性セラミックス焼結体の導電性を確保することができる。
【００２７】
請求項８記載の導電性セラミックス焼結体付き窓ガラスの製造方法によれば、導電性セラミックス焼結体の給電点以外の表面におけるガラス成分に顔料を固着させ、ガラス成分に固着しなかった顔料を除去するので、導電性セラミックス焼結体の導電性を確保しつつ窓ガラスの見栄えを向上すると共に製造時の作業能率を向上することができる。
【００２８】
請求項９記載の導電性セラミックス焼結体付き窓ガラスの製造方法によれば、印刷された導電性ペースト及び顔料ペーストを５８０〜７００℃で１〜２０分間加熱処理するので、導電性ペースト及び顔料ペーストを確実に焼成すると共に、ガラス板の流動点より低い温度で加熱処理するのでガラス板に顔料を固着させることなく導電性セラミックス焼結体の表面におけるガラス成分にのみ顔料を固着させることができる。
【００２９】
請求項１０記載の導電性セラミックス焼結体付き窓ガラスの製造方法によれば、顔料ペーストは、樹脂及び有機溶媒を含有するので、焼成時に樹脂及び有機溶媒が揮発してガラス板に顔料を固着させることなく導電性セラミックス焼結体の表面におけるガラス成分にのみ顔料を固着させることができる。
【００３０】
請求項１１記載の導電性セラミックス焼結体付き窓ガラスの製造方法によれば、顔料ペーストを給電点となる部分以外の導電性ペーストと同一のパターンで印刷するので、顔料ペーストの使用量を抑えることができる。
【００３１】
請求項１２記載の導電性セラミックス焼結体付き窓ガラスの製造方法によれば、顔料ペーストを導電性ペーストが印刷された主表面の全体に印刷するので、顔料ペーストの印刷位置を位置決めする必要がなく、製造時の作業能率をさらに向上させることができる。
【発明を実施するための最良の形態】
【００３２】
本発明者は、前記目的を達成すべく鋭意研究を行った結果、ガラス板と、ガラス板の少なくとも一方の主表面に形成された銀及びガラス成分を含む導電性セラミックス焼結体とを備える導電性セラミックス焼結体付き窓ガラスにおいて、導電性セラミックス焼結体が給電点以外の表面に顔料を含有すると、導電性セラミックス焼結体の導電性を確保しつつ窓ガラスの見栄えを向上すると共に製造時の作業能率を向上することができることを見出した。
【００３３】
本発明は、上記研究の結果に基づいてなされたものである。
【００３４】
以下、本発明の実施の形態を図面を参照しながら詳述する。
【００３５】
図１は、本発明の実施の形態に係る導電性セラミックス焼結体付き窓ガラスの構成を示す正面図である。
【００３６】
図１において、本発明の実施の形態に係る導電性セラミックス焼結体付き窓ガラスとしての車両用窓ガラス１は、ガラス板２と、ガラス板２の車両の内側の主表面（以下、「車内側表面」という。）上に形成されたアンテナ線３（導電性セラミックス焼結体）と、給電端子が取り付けられる給電点４とを備える。アンテナ線３の線幅及び厚さは、用途に応じて適宜決定される。
【００３７】
アンテナ線３は、以下のようにガラス板２の車内側表面上に形成される。
【００３８】
まず、図２に示すように、導電性ペースト２０をガラス板２の車内側表面上に２００メッシュのポリエステルスクリーンを用いて所定のパターンでスクリーン印刷する。ガラス板２に用いられる一般的なフロート板ガラスの流動点は８５０℃以上である。
【００３９】
導電性ペースト２０は、０．１〜１５．０μｍの平均粒子サイズを有する銀粒子と、ビスマス等から成るガラスバインダ（結晶化ガラス及び非晶質ガラス）と、バナジウム、マンガン、鉄、及びコバルトの少なくとも１つの酸化物を含む遷移金属酸化物と、エチルセルロース、ロジン系樹脂等の樹脂と、添加剤とを含有し、これらの成分はターピネオール、ジブチルカルビトール等の有機媒体中に分散される。それぞれの成分の量は、導電性ペースト２０を基準にして、銀粒子が７０〜８０質量％、ガラスバインダ及び遷移金属酸化物が１〜１０質量％、樹脂が１〜１０質量％、添加剤が１〜１０質量％、有機媒体が１０〜２０質量％である。このような成分の導電性ペーストは、３００〜７００℃の温度で焼成することによりガラス板２の表面に焼き付けることができる。
【００４０】
次に、図３に示すように、顔料ペースト３０を導電性ペースト２０がスクリーン印刷されたガラス板２上において少なくとも導電性ペースト２０上に２００メッシュのポリエステルスクリーンを用いてスクリーン印刷する。顔料ペースト３０は、導電性ペースト２０を覆うように、つまり顔料ペースト３０の線幅が導電性ペースト２０の線幅より太くなるように、例えば０．１〜５ｍｍ太くなるように、導電性ペースト２０と同一のパターンでスクリーン印刷される。ただし、給電点４を形成する部分には、顔料ペースト３０は印刷されない。
【００４１】
顔料ペースト３０は、例えば、酸化銅又は酸化クロム等の黒色系の顔料３１と、エチルセルロース等の樹脂と、パインオイル等の有機溶媒とを含有する。それぞれの成分の量は、顔料ペースト３０を基準にして、顔料３１が６０〜９０質量％、樹脂が５〜２０質量％、有機溶媒が５〜３０質量％である。
【００４２】
顔料３１が７０〜８０質量％であると、十分な発色が得られると共に、印刷性に優れた顔料ペーストとすることができる。
【００４３】
次に、この導電性ペースト２０及び顔料ペースト３０がスクリーン印刷されたガラス板２を５８０〜７００℃で１〜２０分間加熱処理して導電性ペースト２０及び顔料ペースト３０を焼成することにより、図４に示すように、アンテナ線３がガラス板２の車内側表面に形成される。この焼成は、通常、ガラス板２の曲げ加工・強化処理と同時に行われる。
【００４４】
このとき、顔料ペースト３０に含まれる樹脂及び有機溶媒は揮発する。また、導電性ペースト２０に含まれるガラスバインダの流動点は３００〜７００℃であり、ガラス板２０の流動点は８５０℃以上であるので、導電性ペースト２０に含まれるガラスバインダは流動又は熔融するが、ガラス板２０は流動又は熔融しない。従って、導電性ペースト２０上にスクリーン印刷された顔料ペースト３０に含まれる顔料３１ａは、導電性ペースト２０の表面の流動又は熔融したガラスバインダと混ざり合い、導電性ペースト２０の表面におけるガラスバインダに固着する。一方、ガラス板２上に直接スクリーン印刷された顔料ペースト３０に含まれる顔料３１ｂは、ガラス板２に固着することなくガラス板２上に付着する。
【００４５】
焼成されたガラス板２を十分に冷却し、図５に示すように、ガラス板２上に付着した余剰分の顔料３１ｂを織布を用いて拭き取る。
【００４６】
このとき、車内側表面側から見たアンテナ線３が形成された部分の色の明度指数Ｌ*値は、５０以下、好ましくは４５以下、さらに好ましくは４０以下である。即ち、車内側表面側から見たアンテナ線３が形成された部分は、黒色を呈する。ここで、車内側表面側から見たアンテナ線３が形成された部分の色の明度指数Ｌ*値が５０を超えると、アンテナ線３が白く目立つ。
【００４７】
また、車内側表面側から見たアンテナ線３が形成された部分の色座標ａ*値は、−１２〜１２、好ましくは−５〜５、さらに好ましくは０〜５である。車内側表面側から見たアンテナ線３が形成された部分の色座標ｂ*値は、−１２〜１２、好ましくは−５〜５、さらに好ましくは−２〜３である。
【００４８】
アンテナ線３の比抵抗値は、２〜１０μΩｃｍである。
【００４９】
本実施の形態において、Ｌ*値、ａ*値、ｂ*値は、ＪＩＳ Ｚ８７２９−２００４の色の表示方法に規定されており、例えば、分光測色計（コニカミノルタホールディングス株式会社製、ＣＭ−３５００ｄ）により測定される。
【００５０】
本実施の形態において、比抵抗値ρ（単位［μΩｃｍ］）は、次のように得られる値である。同じ線幅を有するアンテナ線３のうちのある所定長さｄ（単位［ｃｍ］；例えばｄ＝１００ｃｍ）での、アンテナ線３の抵抗値Ｒ（単位［μΩ］）をデジタルマルチメーターにて測定する。アンテナ線３の膜断面積Ｓ（単位［ｃｍ2］）を、接触式形状測定装置（ケーエルエー・テンコール株式会社製、Ｐ−１０）にて測定する。ある所定長さｄ、測定された抵抗値Ｒ及び膜断面積Ｓより、比抵抗値ρはρ＝ＲＳ／ｄにより求められる。
【００５１】
本実施の形態によれば、顔料ペースト３０を導電性ペースト２０がスクリーン印刷されたガラス板２上において少なくとも導電性ペースト２０上にスクリーン印刷するので、導電性セラミックス焼結体の導電性を確保しつつ車両用窓ガラス１の見栄えを向上することができる。
【００５２】
また、ガラス板２上に直接スクリーン印刷された顔料ペースト３０に含まれる顔料３１ｂは、ガラス板２に固着することなくガラス板２上に付着するので、余剰分の顔料３１ｂを織布を用いて容易に拭き取ることができる。従って、顔料ペースト３０の線幅が導電性ペースト２０の線幅より太くなるように顔料ペースト３０をスクリーン印刷することができ、もって、顔料ペースト３０を導電性ペースト２０上に確実にスクリーン印刷することができると共に、製造時の作業能率を向上させることができる。
【００５３】
また、顔料ペースト３０が導電性ペースト２０を覆うように、顔料ペースト３０の線幅が導電性ペースト２０の線幅より０．１〜５ｍｍ太くなるように、顔料ペースト３０を導電性ペースト２０と同一のパターンでスクリーン印刷するので、顔料ペースト３０を導電性ペースト２０上に確実にスクリーン印刷することができると共に、顔料ペースト３０の使用量を抑えることができる。
【００５４】
本実施の形態では、顔料ペースト３０は、顔料ペースト３０の線幅が導電性ペースト２０の線幅より０．１〜５ｍｍ太くなるように、導電性ペースト２０と同一のパターンでスクリーン印刷されるとしたが、これに限定されるものではなく、顔料ペースト３０は少なくとも導電性ペースト２０と重なるようにスクリーン印刷されればよい。例えば、顔料ペースト３０は、ガラス板２の車内側表面の導電性ペースト２０がスクリーン印刷された領域全体とその周辺部に広くスクリーン印刷されてもよい。これにより、顔料ペースト３０のスクリーン印刷時にガラス板２の停止位置がずれた場合に、印刷不良となる確率を小さくすることができる。
【００５５】
本実施の形態では、ガラス板２に固着することなくガラス板２上に付着した余剰分の顔料３１ｂを織布を用いて拭き取るとしたが、水で洗い流してもよい。
【００５６】
本実施の形態では、本発明を車両用窓ガラスに適用する例を説明したが、これに限定されるものではなく、商品の陳列用のガラス等の他の窓ガラスに適用されてもよい。
【００５７】
本実施の形態では、導電性セラミックス焼結体はアンテナ線３として説明したが、これに限定されるのものではなく、窓ガラスに形成されたデフォッガ（熱線）等であってもよい。
【００５８】
本実施の形態では、顔料ペースト３０を導電性ペースト２０がスクリーン印刷されたガラス板２上において少なくとも導電性ペースト２０上にスクリーン印刷するとしたが、図６に示すように、ガラス板２上にスクリーン印刷された導電性ペースト２０の上に例えば黒色の顔料４１及びガラスバインダを含む着色セラミックペースト４０を重ねてスクリーン印刷し、このガラス板２を加熱処理して着色セラミックペースト４０を導電性ペースト２０と共に焼成することにより、車内側表面側から見たアンテナ線が形成された給電点以外の部分を黒色化してもよい。
【実施例】
【００５９】
以下、本発明の実施例を説明する。
【００６０】
図７に示すテストパターンを得るために、導電性ペースト２０をガラス板２（フロート板ガラス）の一方の主表面（以下、「プリント面」という。）上に２００メッシュのポリエステルスクリーンを用いてスクリーン印刷した。
【００６１】
図７のテストパターンにおいて、導電線１３は、抵抗値を測定するための抵抗測定点１３ａ，１３ｂ（長さ１０００ｍｍ）を有する。また、導電線１３は、色や明度を測定するための縦４０ｍｍ、横２０ｍｍの測定部１４ａ，１４ｂを有する。
【００６２】
この導電性ペースト２０は、７０〜８０質量％の銀粒子、１〜１０質量％のビスマス等から成るガラス及び金属酸化物、１〜１０質量％のエチルセルロース及びロジン系樹脂から成る樹脂、１〜１０質量％の添加剤、及び１０〜２０質量％のターピネオール及びジブチルカルビトールから成る有機媒体を含む。
【００６３】
次に、顔料ペースト３０を導電性ペースト２０がスクリーン印刷されたガラス板２上において少なくとも導電性ペースト２０上に２００メッシュのポリエステルスクリーンを用いてスクリーン印刷した。ただし、抵抗測定点１３ａ，１３ｂには印刷しなかった。この顔料ペースト３０は、７５質量％の黒色系の顔料３１、１０質量％のセルロース及びロジン系から成る樹脂、及び１５質量％のパインオイルから成る有機溶媒を含む。
【００６４】
次に、この導電性ペースト２０及び顔料ペースト３０がスクリーン印刷されたガラス板２を焼成炉にて最高温度が７００℃となるように３分間加熱処理して導電性ペースト２０及び顔料ペースト３０を焼成することにより、導電線１３をガラス板２のプリント面に形成した。導電線１３は、線幅が０．５ｍｍ、厚さが７μｍ、比抵抗値が４μΩｃｍであった。
【００６５】
導電性ペースト２０上にスクリーン印刷された顔料ペースト３０に含まれる顔料３１ａは、導電性ペースト２０の表面の熔融したガラスバインダと混ざり合い、導電性ペースト２０の表面におけるガラスバインダに固着した。一方、ガラス板２上に直接スクリーン印刷された顔料ペースト３０に含まれる顔料３１ｂは、ガラス板２に固着することなくガラス板２上に付着した。
【００６６】
焼成されたガラス板２を十分に冷却し、ガラス板２上に付着した余剰分の顔料３１ｂを織布を用いて拭き取った。
【００６７】
このように得られたガラス板２において、プリント面側から見た測定部１４ａ又は測定部１４ｂのＪＩＳ Ｚ８７０１−１９９９の２度視野ＸＹＺ表色系、ハンターＬａｂ表色系、ＪＩＳ Ｚ８７２９−２００４のＬ*ａ*ｂ*表色系におけるそれぞれの値を分光測色計により計測した。その結果、表１に示すように、Ｙ＝０．５、Ｘ＝０．６、Ｚ＝０．６、Ｌ＝７．２、ａ＝３．４、ｂ＝−０．１、Ｌ*＝４．５、ａ*＝５．９、ｂ*＝−０．２であった。
【００６８】
【表１】
2008044800.tif 000003
【００６９】
プリント面側から見た測定部１４ａ，１４ｂの色は、明度指数Ｌ*値が４．５の黒色であり、プリント面側から見たときに導電線１３が目立たなかった。
【００７０】
表１の結果から、顔料ペースト３０が、７５質量％の黒色系の顔料３１、１０質量％のセルロース及びロジン系から成る樹脂、及び１５質量％のパインオイルから成る有機溶媒を含むと、プリント面側から見た測定部１４ａ，１４ｂの色の明度指数Ｌ*値を５０以下にすることができることが分かった。
【図面の簡単な説明】
【００７１】
【図１】本発明の実施の形態に係る導電性セラミックス焼結体付き窓ガラスの構成を示す正面図である。
【図２】図１におけるガラス板２の車内側表面上に導電性ペースト２０がスクリーン印刷されたことを説明する図である。
【図３】図２における導電性ペースト２０上に顔料ペースト３０がスクリーン印刷されたことを説明する図である。
【図４】図３における導電性ペースト２０及び顔料ペースト３０が焼成されてアンテナ線３が形成されたことを説明する図である。
【図５】図４におけるガラス板２上に付着した余剰分の顔料３１ｂが拭き取られたことを説明する図である。
【図６】本実施の形態の変形例を説明する図である。
【図７】本発明の実施例で用いられたテストパターンを説明する図である。
【符号の説明】
【００７２】
１  車両用窓ガラス
２  ガラス板
３  アンテナ線
４  給電点
２０  導電性ペースト
３０  顔料ペースト
３１  顔料
【図１】
2008044800.tif 000004
【図２】
2008044800.tif 000005
【図３】
2008044800.tif 000006
【図４】
2008044800.tif 000007
【図５】
2008044800.tif 000008
【図６】
2008044800.tif 000009
【図７】
2008044800.tif 000010